(57)【特許請求の範囲】
【請求項１】
ポリエステル製の部分配向糸（ＰＯＹ）を経糸および緯糸として織成した織物であって、
上記織物に、加熱処理および揉み処理をして伸長可能に収縮させて、
経方向および緯方向共に３００Ｋｇｆ／３ｃｍ以上の引張強度を備え、且つ、２００％以上の伸度を備えた
土木建築用高伸度織物。
【請求項２】
ポリエステル製の部分配向糸（ＰＯＹ）を経糸および緯糸として織物を形成し、
該織物に、加熱処理および揉み処理を行い、伸長可能に収縮させ、
経方向および緯方向共に３００Ｋｇｆ／３ｃｍ以上の引張強度を有し、且つ、２００％以上の伸度を有する
土木建築用高伸度織物の製造方法であって、
前記加熱処理は、タンブラ内で６０℃以上８０℃以下の加熱風の吹き付けにより行い、
前記揉み処理は、前記タンブラ内での前記加熱処理中及び加熱後の余熱中に回転させて行う
土木建築用高伸度織物の製造方法。
【発明の詳細な説明】
【０００１】
【発明の属する技術分野】
この発明は、例えば土木や建築の分野で用いられる高伸度織物に関し、より詳しくは、防波堤や堤防、護岸、水路などの施工に際して、吸出し防止、洗掘防止などに利用するのに適した土木建築用高伸度織物に関する。
【０００２】
【従来の技術】
上述例のうち防波堤の施工は、図２に示したように、形状のばらばらな多数の石を敷いて形成した下地１１の上に織物１２を敷設し、この織物１２の上に埋め立て土砂１３をのせて行われる。織物１２の下は、多数の石がばらばらに存在しており、大小さまざまな凹凸があるとともに、とがった部分もある。そこへ、上からの土砂によって織物１２は押付けられるので、織物１２は部分的に過度の圧力を受ける。このときに、織物１２を構成する糸が破断してしまうと、仮想線で示したように穴が開き、土砂の流出等、敷設目的を果たせない。
【０００３】
このため、凹凸へのフィット性の高い織物が案出された。例えば特許第３０１０７３６号である。これは、特定の応力特性を有するポリエステル繊維マルチフィラメントからなる糸を用いて形成したもので、その糸の特性により、９０％近い破断伸度を得ることができるようにしたものである。
【０００４】
また、特許第２７８４４５１号がある。これも、特定の伸度特性を有するポリエステル部分配向糸を用いて形成したもので、１３０％程度の破断伸度を得ることができる。
【０００５】
しかし、これらはいずれも糸の特性を利用したものであり、高伸度を得るのにも限度がある。２００％を超えるような高伸度を得ることはできない。また、糸の機械的特性のみに頼っている限り、高伸度を得れば得るほど、引張強度を失う不都合がある。
【０００６】
【発明が解決しようとする課題】
そこでこの発明は、これまでにないより高い伸度を、強度を失わずに発揮できるような土木建築用高伸度織物の提供を主たる課題とする。
【０００７】
【課題を解決するための手段】
そのための手段は、ポリエステル製の部分配向糸（ＰＯＹ）を経糸および緯糸として織成した織物であって、上記織物に、加熱処理および揉み処理をして伸長可能に収縮させて、経方向および緯方向共に３００Ｋｇｆ／３ｃｍ以上の引張強度を備え、且つ、２００％以上の伸度を備えた土木建築用高伸度織物であることを特徴とする。
【０００８】
すなわち、ポリエステル製の部分配向糸を用いて織成した織物を、加熱処理して熱収縮をさせるとともに、揉み処理をして繊維に引張力や折り曲げ力、ねじり力、摩擦力、圧縮力等を加えてゆがみを与え、組織点をルーズにする。
【０００９】
加熱処理は、例えば加熱雰囲気にさらして行い、揉み処理は例えばタンブラ内で回転して行えば、簡単で、しかも均等に収縮処理をできるのでよい。
【００１０】
別の手段は、ポリエステル製の部分配向糸（ＰＯＹ）を経糸および緯糸として織物を形成し、該織物に、加熱処理および揉み処理を行い、伸長可能に収縮させ、
経方向および緯方向共に３００Ｋｇｆ／３ｃｍ以上の引張強度を有し、且つ、２００％以上の伸度を有する土木建築用高伸度織物の製造方法であって、前記加熱処理は、タンブラ内で６０℃以上８０℃以下の加熱風の吹き付けにより行い、
前記揉み処理は、前記タンブラ内での前記加熱処理中及び加熱後の余熱中に回転させて行う土木建築用高伸度織物の製造方法であることを特徴とする。
【００１１】
すなわち、ポリエステル製の部分配向糸を用いて織成した織物に対して加熱処理と揉み処理を行い、糸の熱収縮応力を利用して強制的に収縮させる。加熱処理は、タンブラ内で６０℃以上８０℃以下の加熱風の吹き付けにより行い、揉み処理は、タンブラ内での前記加熱処理中及び加熱後の余熱中に回転させて行う。加熱風を吹き付けながらタンブラを回転させると、加熱も揉みも簡単に、しかも均等に行え、均質な製品を得ることができる。ポリエステル製の部分配向糸は過度に加熱すると一気に硬化してしまうが、６０℃以上８０℃以下の温度で揉んで組織点をルーズにすることにより、熱伝導を良くするとともに、収縮領域を多くして、硬化を防ぐことができる。硬化させずに収縮できるので、伸長可能な状態とすることができる。
【００１２】
【発明の実施の形態】
この発明の一実施の形態を以下説明するが、この発明はこの実施の形態に限定されるものではない。
高伸度織物は、図１に示したように、熱収縮性を有する、例えばポリエステル製の部分配向糸（ＰＯＹ）を経糸および緯糸として、あるいは経糸または緯糸のいずれか一方として織成した織物に、収縮処理をして伸長可能に収縮させて形成する。上記織物の織成に際しては、高伸度織物が所望の引張強度を得られるように、上記部分配向糸の繊度や、織り方を適宜設定する。
【００１３】
収縮処理は、加熱処理と揉み処理で行う。加熱処理は、糸の物理的性質を利用して熱による収縮を行うもので、揉み処理は、その収縮を効果的に行わせる。
【００１４】
その加熱処理は、加熱風にさらして行い、揉み処理は、タンブラ内で回転させて織物に、引っ張りや摩擦、ねじれ、圧迫等、様々な外力を付与して行うとよい。すなわち、織物をタンブラ内に投入して加熱風を吹き付けるとともに、タンブラの回転を行う。このようにして収縮処理を行うと、装置が簡素で、コストを抑えることができるとともに、織物全体に均等な収縮作用を行わせることができるのでよい。
【００１５】
好ましくは、加熱風を吹き付けながら所定時間回転し、この後、加熱風の吹き付けを止めて、余熱で所定時間回転すると、徐々に冷却しながら揉むことになるので、急に冷却した場合のように型が固定してしまわずに、柔軟で、よい伸長性を持たせた状態に収縮させることができる利点がある。
【００１６】
２５３±５Ｄｅ、引張強度２．５ｇ／Ｄｅ、伸度１２５±８パーセントのポリエステル製ＰＯＹ原糸を用いた糸の場合、その原糸は、一番大きな熱収縮応力を有するピーク温度が、８０℃位から９０℃位の間にかけてであるので、硬化を防ぐため、加熱温度はそれより低く設定する。つまり、織物の周囲が８０℃に満たない温度になるように設定するとよい。あまり低いと収縮が得られないので、上記のポリエステル製ＰＯＹ原糸からなる織物では、加熱風を吹き付けて過熱する場合、その加熱風の温度は、６０℃程度から８０℃以下、より好ましくは、安全性を考慮して、７０±３℃であるのがよい。一般的には、ピーク温度−２０℃±５℃位に、織物がさらされるように設定するとよい。より好ましくは、ピーク温度−２０℃±３℃であるとよい。
【００１７】
【実施例】
以下、この発明の一実施例を説明する。
高伸度織物は、経糸に緯糸を交錯させて形成する。それら経糸や緯糸は、繊度２５０Ｄｅ／４８Ｆ、破断強度２．５４ｇ／ｄ、破断伸度１２５％のＰＯＹ原糸を６本、Ｓ８０Ｔ／Ｍで合撚して、トータルデニールを１５００Ｄｅとした。
【００１８】
この糸を経糸と緯糸として用い、生機密度、経７５本／２．５４ｃｍ、緯７１本／２．５４ｃｍとして、４重織組織とした。生機重量は約１kg／m2である。
【００１９】
大きさを１．２ｍ×５mとした上記織物を、次の条件で収縮処理した。
直径１５０ｃｍ、長さ１５０ｃｍのドラムを用い、これに織物を投入して、７０℃の加熱風を吹き付けながら１０分間ドラムを回転し、次に加熱風を止めてから５分間、合計１５分間、揉みを行った。ドラムの回転条件は、２２Ｒ／Ｍで、３０秒ごとに正逆回転を行った。すると、織物は、経１５％、緯１６％の収縮を得た。また、このようにして形成した高伸度織物の柔軟性は、収縮処理前の織物と変わりはないが、外観上は、目が詰まった状態である。
【００２０】
このようにして得た高伸度織物の物性は、次の通りである。
試験は、ＪＩＳ  Ｌ  １０９６  ラベルドストリップ法による（財団法人日本繊維製品品質技術センター）。
引張強度…＜経＞３３１kgｆ／３cm  ＜緯＞３２７kgｆ／３cm
伸    度…＜経＞２１３％            ＜緯＞２０４％
このように、３００kgｆ／３ｃｍを超える引張強度を有しながらも、２００％を超える伸度を持たせることができた。
【００２１】
この高伸度織物を護岸工事等に用いると、石の凹凸に当たっても、その凹凸に柔軟に対応して変形し、不測に破断してしまうようなことをなくすことができる。
【発明の効果】
以上のように、この発明によれば、糸の性質だけで伸長性能を得るのではなく、織成した織物を、糸の熱収縮応力を利用した加熱と、揉みとにより、伸長可能に強制的に収縮させて形成する。このため、従来では不可能であった２００％を超える伸度を得ることができる。しかも、使用する糸の伸度を増大させるだけで織物の高伸度を得たのではないので、引張強度を使用に充分なレベルに維持できる。
【００２２】
また、このように強度そのままでありながらも、これまでにはない高伸度の織物を得る収縮処理は、加熱だけではなく、揉みも加えて行う。このため、一定温度より高温にさらされると一気に収縮、硬化してしまうような扱いのむつかしい部分配向糸を用いても、熱による収縮を揉みにより有効に行わせることができ、確実に、安定して２００％を超える伸度が得られる。
【図面の簡単な説明】
【図１】  高伸度織物の製造方法を示す説明図。
【図２】  従来技術の説明図。
【符号の説明】
１…織物
２…高伸度織物
【図１】
0003895968.tif 000002
【図２】
0003895968.tif 000003